"下記一般式I:CH2=CR1-COOR2-O-CH=CH-R3I式中、R1は水素原子又はメチル基であり、R2は炭素数2~20の2価の有機残基であり、R3は水素原子又は炭素数1~11の1価の有機残基である。で表されるモノマーAと、分子中にチオール基を有する化合物と、ヒンダードアミン化合物と、光重合開始剤と、を含む、紫外線硬化型インクジェット用インク組成物。前記分子中にチオール基を有する化合物が、チオール基を1分子中に2以上有する化合物である、請求項1に記載の紫外線硬化型インクジェット用インク組成物。前記分子中にチオール基を有する化合物が、2級チオールである、請求項1又は2に記載の紫外線硬化型インクジェット用インク組成物。前記モノマーAが、アクリル酸2-ビニロキシエトキシエチルである、請求項1~3のいずれか1項に記載の紫外線硬化型インクジェット用インク組成物。前記モノマーAが、該インク組成物の総質量に対して15~80質量含まれる、請求項1~4のいずれか1項に記載の紫外線硬化型インクジェット用インク組成物。前記分子中にチオール基を有する化合物が、該インク組成物の総質量に対して0.5~30質量含まれる、請求項1~5のいずれか1項に記載のインクジェット用インク組成物。前記ヒンダードアミン化合物が、2,2,6,6-テトラメチルピペリジン骨格を有する化合物から選ばれる一種以上である、請求項1~6のいずれか1項に記載の紫外線硬化型インクジェット用インク組成物。前記ヒンダードアミン化合物が、2,2,6,6-テトラメチルピペリジン-1-オキシル骨格を有する化合物、2,2,6,6-テトラメチルピペリジン-1-H骨格を有する化合物及び、2,2,6,6-テトラメチルピペリジン-N-アルキル骨格を有する化合物から選ばれる一種以上である、請求項1~7のいずれか1項に記載の紫外線硬化型インクジェット用インク組成物。前記ヒンダードアミン化合物が、2,2,6,6-テトラメチルピペリジン-1-オキシル骨格を有する化合物及び2,2,6,6-テトラメチルピペリジン-1-H骨格を有する化合物から選ばれる一種以上である、請求項1~8のいずれか1項に記載の紫外線硬化型インクジェット用インク組成物。前記2,2,6,6-テトラメチルピペリジン-1-オキシル骨格を有する化合物及び前記2,2,6,6-テトラメチルピペリジン-1-H骨格を有する化合物から選ばれる一種以上が、該インク組成物の総質量に対して0.05~3質量含まれる、請求項9に記載の紫外線硬化型インクジェット用インク組成物。該インク組成物の総質量に対して15~55質量のフェノキシエチルメタアクリレートをさらに含む、請求項1~10のいずれか1項に記載の紫外線硬化型インクジェット用インク組成物。前記光重合開始剤が、アシルフォスフィンオキサイド化合物及びチオキサントン化合物のうち少なくともいずれかである、請求項1~11のいずれか1項に記載の紫外線硬化型インクジェット用インク組成物。前記光重合開始剤は、該インク組成物の総質量に対し、7.0質量以上のアシルフォスフィンオキサイド化合物を含む、請求項12に記載の紫外線硬化型インクジェット用インク組成物。前記光重合開始剤は、該インク組成物の総質量に対し、0.5質量以上のチオキサントン化合物を含む、請求項13に記載の紫外線硬化型インクジェット用インク組成物。しかしながら、特許文献1~4に開示のインク組成物やインク組成物セットは、いずれも硬化性及び保存安定性の点で改善の余地がある。そこで、本発明は、硬化性及び保存安定性に優れた紫外線硬化型インクジェット用インク組成物を提供することを目的の一つとする。本発明者らは上記課題を解決するため鋭意検討した。重合性化合物として分子中にビニル基及びメタアクリル基を共に有する化合物が、紫外線硬化型インクジェット用インク組成物以下、単にインク組成物ともいう。に含まれることで、粘度や臭気が低く、かつ、反応性、密着性、及び皮膚刺激性の良好なインク組成物を得ることができる。しかし、特に1μm程度の薄膜では、酸素阻害の影響が大きいため、上記インク組成物の硬化性に劣ってしまう。そこで、本発明者らは、この硬化性を良好なものとするため、酸素阻害を阻止する目的で酸化還元反応の促進可能な活性水素を有する化合物をインク組成物に含有させてみた。得られたインク組成物は、酸素阻害の影響を殆ど受けないため薄膜の硬化性を良好なものとすることはできるが、暗反応も起こりやすくなるため、インク組成物の保存安定性に劣るという問題が生じる。このように、分子中にビニル基及びメタアクリル基を共に有する化合物を含むインク組成物を実用化する上で、硬化性及び保存安定性を共に良好とすることのできる新たな成分を用いることが必要不可欠である。そこで、本発明者らは、さらに検討を重ねた結果、重合性化合物として分子中にチオール基を有する化合物以下、チオール基含有化合物ともいう。と、ヒンダードアミン化合物と、が上記のインク組成物に含まれることによって、硬化性及び保存安定性を共に良好とすることができることを見出した。具体的にいえば、チオール基含有化合物がインク組成物に含まれることにより、硬化時の酸素阻害を受けにくくなるため硬化性は優れたものとなる。しかし、保存安定性に劣り、例えば60°Cで7日間保存するとインクがゲル化してしまう。そこで、さらにヒンダードアミン化合物が上記インク組成物に含まれることにより、優れた硬化性を維持しつつ、このゲル化を防止することができ、結果として保存安定性にも優れたインク組成物が得られることが明らかとなったのである。以上のことから、分子中にビニル基及びメタアクリル基を共に有する化合物と、チオール基含有化合物と、ヒンダードアミン化合物と、光重合開始剤と、を含む紫外線硬化型インクジェット用インク組成物により、上記課題が解決できることを見出し、本発明を完成した。すなわち、本発明は下記のとおりである。[1]下記一般式I:CH2=CR1-COOR2-O-CH=CH-R3I式中、R1は水素原子又はメチル基であり、R2は炭素数2~20の2価の有機残基であり、R3は水素原子又は炭素数1~11の1価の有機残基である。で表されるモノマーAと、分子中にチオール基を有する化合物と、ヒンダードアミン化合物と、光重合開始剤と、を含む、紫外線硬化型インクジェット用インク組成物。[2]前記分子中にチオール基を有する化合物が、チオール基を1分子中に2以上有する化合物である、[1]に記載の紫外線硬化型インクジェット用インク組成物。[3]前記分子中にチオール基を有する化合物が、2級チオールである、[1]又は[2]に記載の紫外線硬化型インクジェット用インク組成物。[4]前記モノマーAが、アクリル酸2-ビニロキシエトキシエチルである、[1]~[3]のいずれか1項に記載の紫外線硬化型インクジェット用インク組成物。[5]前記モノマーAが、該インク組成物の総質量に対して15~80質量含まれる、請求項[1]~[4]のいずれか1項に記載の紫外線硬化型インクジェット用インク組成物。[6]前記分子中にチオール基を有する化合物が、該インク組成物の総質量に対して0.5~30質量含まれる、[1]~[5]のいずれか1項に記載のインクジェット用インク組成物。[7]前記ヒンダードアミン化合物が、2,2,6,6-テトラメチルピペリジン骨格を有する化合物から選ばれる一種以上である、[1]~[6]のいずれか1項に記載の紫外線硬化型インクジェット用インク組成物。[8]前記ヒンダードアミン化合物が、2,2,6,6-テトラメチルピペリジン-1-オキシル骨格を有する化合物、2,2,6,6-テトラメチルピペリジン-1-H骨格を有する化合物及び、2,2,6,6-テトラメチルピペリジン-N-アルキル骨格を有する化合物から選ばれる一種以上である、[1]~[7]のいずれか1項に記載の紫外線硬化型インクジェット用インク組成物。[9]前記ヒンダードアミン化合物が、2,2,6,6-テトラメチルピペリジン-1-オキシル骨格を有する化合物及び2,2,6,6-テトラメチルピペリジン-1-H骨格を有する化合物から選ばれる一種以上である、[1]~[8]のいずれか1項に記載の紫外線硬化型インクジェット用インク組成物。[10]前記2,2,6,6-テトラメチルピペリジン-1-オキシル骨格を有する化合物及び前記2,2,6,6-テトラメチルピペリジン-1-H骨格を有する化合物から選ばれる一種以上が、該インク組成物の総質量に対して0.05~3質量含まれる、[9]に記載の紫外線硬化型インクジェット用インク組成物。[11]該インク組成物の総質量に対して15~55質量のフェノキシエチルメタアクリレートをさらに含む、[1]~[10]のいずれか1項に記載の紫外線硬化型インクジェット用インク組成物。[12]前記光重合開始剤が、アシルフォスフィンオキサイド化合物及びチオキサントン化合物のうち少なくともいずれかである、[1]~[11]のいずれか1項に記載の紫外線硬化型インクジェット用インク組成物。[13]前記光重合開始剤は、該インク組成物の総質量に対し、7.0質量以上のアシルフォスフィンオキサイド化合物を含む、[12]に記載の紫外線硬化型インクジェット用インク組成物。[14]前記光重合開始剤は、該インク組成物の総質量に対し、0.5質量以上のチオキサントン化合物を含む、[13]に記載の紫外線硬化型インクジェット用インク組成物。以下、本発明を実施するための形態について詳細に説明する。なお、本発明は、以下の実施形態に制限されるものではなく、その要旨の範囲内で種々変形して実施することができる。本明細書において、硬化性とは、光に感応して硬化する性質をいう。保存安定性とは、インクを60°Cで7日間保存したときの、保存前後における粘度が変化しにくい性質をいう。本明細書において、メタアクリレートは、アクリレート及びそれに対応するメタクリレートのうち少なくともいずれかを意味し、メタアクリルはアクリル及びそれに対応するメタクリルのうち少なくともいずれかを意味する。本明細書において、dutyとは、下式で算出される値であり、印字dutyないし印字率と換言することができる。duty=実印字ドット数/縦解像度×横解像度×100式中、実印字ドット数は単位面積当たりの実印字ドット数であり、縦解像度及び横解像度はそれぞれ単位面積当たりの解像度である。また、duty100とは単位画素当たりの単色の最大インク重量を意味する。[紫外線硬化型インクジェット用インク組成物]本発明の一実施形態は、紫外線硬化型インクジェット用インク組成物に係る。当該インク組成物は、下記一般式I:CH2=CR1-COOR2-O-CH=CH-R3I式中、R1は水素原子又はメチル基であり、R2は炭素数2~20の2価の有機残基であり、R3は水素原子又は炭素数1~11の1価の有機残基である。で表されるビニルエーテル基含有メタアクリル酸エステル類以下、モノマーAという。と、分子中にチオール基を有する化合物と、ヒンダードアミン化合物と、光重合開始剤と、を含む。以下、本実施形態のインク組成物に含まれるか、又は含まれ得る添加剤成分を説明する。重合性化合物本実施形態のインク組成物に含まれる重合性化合物は、後述する光重合開始剤の作用により光照射時に重合されて、印刷されたインクを硬化させることができる。モノマーA本実施形態において必須の重合性化合物であるモノマーAは、上記一般式Iで示される。インク組成物がモノマーAを含有することにより、インクの硬化性を良好なものとすることができる。上記の一般式Iにおいて、R2で表される2価の有機残基としては、炭素数2~20の直鎖状、分枝状又は環状のアルキレン基、構造中にエーテル結合及びエステル結合の少なくとも一方による酸素原子を有する炭素数2~20のアルキレン基、炭素数6~11の置換されていてもよい2価の芳香族基が好適である。これらの中でも、エチレン基、n-プロピレン基、イソプロピレン基、及びブチレン基などの炭素数2~6のアルキレン基、オキシエチレン基、オキシn-プロピレン基、オキシイソプロピレン基、及びオキシブチレン基などの構造中にエーテル結合による酸素原子を有する炭素数2~9のアルキレン基が好適に用いられる。上記の一般式Iにおいて、R3で表される炭素数1~11の1価の有機残基としては、炭素数1~10の直鎖状、分枝状又は環状のアルキル基、炭素数6~11の置換されていてもよい芳香族基が好適である。これらの中でも、メチル基又はエチル基である炭素数1~2のアルキル基、フェニル基及びベンジル基などの炭素数6~8の芳香族基が好適に用いられる。上記の有機残基が置換されていてもよい基である場合、その置換基は、炭素原子を含む基及び炭素原子を含まない基に分けられる。まず、上記置換基が炭素原子を含む基である場合、当該炭素原子は有機残基の炭素数にカウントされる。炭素原子を含む基として、以下に限定されないが、例えばカルボキシル基、アルコキシ基等が挙げられる。次に、炭素原子を含まない基として、以下に限定されないが、例えば水酸基、ハロ基が挙げられる。上記の一般式Iで表されるモノマーAの具体例としては、以下に限定されないが、メタアクリル酸2-ビニロキシエチル、メタアクリル酸3-ビニロキシプロピル、メタアクリル酸1-メチル-2-ビニロキシエチル、メタアクリル酸2-ビニロキシプロピル、メタアクリル酸4-ビニロキシブチル、メタアクリル酸1-メチル-3-ビニロキシプロピル、メタアクリル酸1-ビニロキシメチルプロピル、メタアクリル酸2-メチル-3-ビニロキシプロピル、メタアクリル酸1,1-ジメチル-2-ビニロキシエチル、メタアクリル酸3-ビニロキシブチル、メタアクリル酸1-メチル-2-ビニロキシプロピル、メタアクリル酸2-ビニロキシブチル、メタアクリル酸4-ビニロキシシクロヘキシル、メタアクリル酸6-ビニロキシヘキシル、メタアクリル酸4-ビニロキシメチルシクロヘキシルメチル、メタアクリル酸3-ビニロキシメチルシクロヘキシルメチル、メタアクリル酸2-ビニロキシメチルシクロヘキシルメチル、メタアクリル酸p-ビニロキシメチルフェニルメチル、メタアクリル酸m-ビニロキシメチルフェニルメチル、メタアクリル酸o-ビニロキシメチルフェニルメチル、メタアクリル酸2-ビニロキシエトキシエチル、メタアクリル酸2-ビニロキシイソプロポキシエチル、メタアクリル酸2-ビニロキシエトキシプロピル、メタアクリル酸2-ビニロキシエトキシイソプロピル、メタアクリル酸2-ビニロキシイソプロポキシプロピル、メタアクリル酸2-ビニロキシイソプロポキシイソプロピル、メタアクリル酸2-ビニロキシエトキシエトキシエチル、メタアクリル酸2-ビニロキシエトキシイソプロポキシエチル、メタアクリル酸2-ビニロキシイソプロポキシエトキシエチル、メタアクリル酸2-ビニロキシイソプロポキシイソプロポキシエチル、メタアクリル酸2-ビニロキシエトキシエトキシプロピル、メタアクリル酸2-ビニロキシエトキシイソプロポキシプロピル、メタアクリル酸2-ビニロキシイソプロポキシエトキシプロピル、メタアクリル酸2-ビニロキシイソプロポキシイソプロポキシプロピル、メタアクリル酸2-ビニロキシエトキシエトキシイソプロピル、メタアクリル酸2-ビニロキシエトキシイソプロポキシイソプロピル、メタアクリル酸2-ビニロキシイソプロポキシエトキシイソプロピル、メタアクリル酸2-ビニロキシイソプロポキシイソプロポキシイソプロピル、メタアクリル酸2-ビニロキシエトキシエトキシエトキシエチル、メタアクリル酸2-ビニロキシエトキシエトキシエトキシエトキシエチル、メタアクリル酸2-イソプロペノキシエトキシエチル、メタアクリル酸2-イソプロペノキシエトキシエトキシエチル、メタアクリル酸2-イソプロペノキシエトキシエトキシエトキシエチル、メタアクリル酸2-イソプロペノキシエトキシエトキシエトキシエトキシエチル、メタアクリル酸ポリエチレングリコールモノビニルエーテル、及びメタアクリル酸ポリプロピレングリコールモノビニルエーテルが挙げられる。上記したものの中でも、メタアクリル酸2-ビニロキシエチル、メタアクリル酸3-ビニロキシプロピル、メタアクリル酸1-メチル-2-ビニロキシエチル、メタアクリル酸2-ビニロキシプロピル、メタアクリル酸4-ビニロキシブチル、メタアクリル酸4-ビニロキシシクロヘキシル、メタアクリル酸5-ビニロキシペンチル、メタアクリル酸6-ビニロキシヘキシル、メタアクリル酸4-ビニロキシメチルシクロヘキシルメチル、メタアクリル酸p-ビニロキシメチルフェニルメチル、メタアクリル酸2-ビニロキシエトキシエチル、メタアクリル酸2-ビニロキシエトキシエトキシエチル、メタアクリル酸2-ビニロキシエトキシエトキシエトキシエチルが好ましい。これらの中でも、低粘度で、引火点が高く、かつ、硬化性に優れるため、メタアクリル酸2-ビニロキシエトキシエチルが好ましく、さらに、臭気が低く、皮膚への刺激を抑えることができ、かつ、反応性及び密着性に優れるため、アクリル酸2-ビニロキシエトキシエチルがより好ましい。メタアクリル酸2-ビニロキシエトキシエチルとしては、メタアクリル酸2-2-ビニロキシエトキシエチル及びメタアクリル酸2-1-ビニロキシエトキシエチルが挙げられ、アクリル酸2-ビニロキシエトキシエチルとしては、アクリル酸2-2-ビニロキシエトキシエチル及びアクリル酸2-1-ビニロキシエトキシエチルが挙げられる。モノマーAの含有量は、限られるものではないが、インク組成物の総質量100質量に対し、好ましくは15~80質量であり、より好ましくは30~80質量であり、特に好ましくは50~80質量であり、さらに好ましくは65~80質量である。含有量が上記範囲内であると、インクの硬化性を良好にすることができる。また、モノマーAの含有量の上限は、インク組成物の総質量100質量に対し、70質量以下とすることが好ましく、60質量以下とすることが特に好ましい。含有量の上限が上記範囲内であると、開始剤の溶解性を良くすることに起因してインクの硬化性を良好にすることができる。上記一般式Iで表されるモノマーAの製造方法としては、以下に限定されないが、メタアクリル酸と水酸基含有ビニルエーテル類とをエステル化する方法製法B、メタアクリル酸ハロゲン化物と水酸基含有ビニルエーテル類とをエステル化する方法製法C、メタアクリル酸無水物と水酸基含有ビニルエーテル類とをエステル化する方法製法D、メタアクリル酸エステル類と水酸基含有ビニルエーテル類とをエステル交換する方法製法E、メタアクリル酸とハロゲン含有ビニルエーテル類とをエステル化する方法製法F、メタアクリル酸アルカリ土類金属塩とハロゲン含有ビニルエーテル類とをエステル化する方法製法G、水酸基含有メタアクリル酸エステル類とカルボン酸ビニルとをビニル交換する方法製法H、水酸基含有メタアクリル酸エステル類とアルキルビニルエーテル類とをエーテル交換する方法製法Iが挙げられる。これらの中でも、本実施形態に所望の効果を一層発揮することができるため、製法Eが好ましい。分子中にチオール基を有する化合物本実施形態において必須の重合性化合物である、分子中にチオール基を有する化合物チオール基含有化合物が、インク組成物に含まれることで、インクの硬化性を優れたものとすることができる。チオール基含有化合物は、その分子中に1つ以上のチオール基SH基、メルカプト基を有する化合物であれば、特に限定されることはない。したがって、チオール基含有化合物は、分子中に1つのチオール基を有する化合物単官能チオール化合物であってもよく、2つ以上のチオール基を有する化合物多官能チオール化合物であってもよい。上記単官能チオール化合物としては、特に限定されないが、例えば、メルカプト酢酸、2-メルカプトプロピオン酸、3-メルカプトプロピオン酸、メルカプトプロピオン酸メチル、メルカプトプロピオン酸オクチル、メルカプトプロピオン酸メトキシブチル、メルカプトプロピオン酸トリデシル、チオグリコール酸、チオグリコール酸アンモニウム、チオグリコール酸モノエタノールアミン、チオグリコール酸ナトリウム、チオグリコール酸メチル、チオグリコール酸オクチル、チオグリコール酸メトキシブチル、2-メルカプトベンゾチアゾール、2-メルカプトベンゾオキサゾール、2-メルカプトベンゾイミダゾール、5-フェニル-2-ベンゾオキサゾールチオール、6-メチル-2-ベンゾオキサゾールチオール、4-アミノ-5-メチル-2-ピリジンチオール、チオフェノール、2-メルカプトベンジルアルコール、2-フェノキシチオフェノール、3-メルカプトフェナンスレン、3-メルカプト-1,2,4-トリアゾール、2-メルカプト-43H-キナゾリン、及びβ-メルカプトナフタレンが挙げられる。上記多官能チオール化合物としては、特に限定されないが、例えば、1,2-エタンジチオール、1,3-プロパンジチオール、1,4-ブタンジチオール、2,3-ブタンジチオール、1,5-ペンタンジチオール、1,6-へキサンジチオール、1,8-オクタンジチオール、1,9-ノナンジチオール、デカンジチオール等のアルカンポリチオール化合物、1,2-シクロヘキサンジチオール等のシクロアルカンポリチオール化合物、1,4-ブタンジオールビスメルカプトアセテート、エチレングリコールビスメルカプトアセテート、トリメチロールプロパントリスメルカプトアセテート、及びペンタエリスリトールテトラキスメルカプトアセテート、1,4-ブタンジオールビス3-メルカプトプロピオネート、エチレングリコールビス3-メルカプトプロピオネート、トリメチロールプロパントリス3-メルカプトプロピオネート、ペンタエリスリトールテトラキス3-メルカプトプロピオネート、ジペンタエリスリトールヘキサキス3-メルカプトプロピオネート、エチレングリコールビス2-メルカプトプロピオネート、1,2-プロピレングリコールビス2-メルカプトプロピオネート、ジエチレングリコールビス2-メルカプトプロピオネート、1,4-ブタンジオールビス2-メルカプトプロピオネート、1,8-オクタンジオールビス2-メルカプトプロピオネート、トリメチロールプロパントリス2-メルカプトプロピオネート、テトラエチレングリコールビス3-メルカプトプロピオネート、ペンタエリスリトールテトラキス2-メルカプトプロピオネート、ジペンタエリスリトールヘキサキス2-メルカプトプロピオネート、ジペンタエリスリトールヘキサチオプロピオネート、及びその他の多価アルコールとメルカプトプロピオン酸とのエステル化合物、エチレングリコールビス3-メルカプトブチレート、1,2-プロピレングリコールビス3-メルカプトブチレート、ジエチレングリコールビス3-メルカプトブチレート、1,4-ブタンジオールビス3-メルカプトブチレート、1,8-オクタンジオールビス3-メルカプトブチレート、トリメチロールプロパントリス3-メルカプトブチレート、ペンタエリスリトールテトラキス3-メルカプトブチレート、及びジペンタエリスリトールヘキサキス3-メルカプトブチレート、1,4-ビス3-メルカプトブチリルオキシブタン、並びにエチレングリコールビス2-メルカプトイソブチレート、1,2-プロピレングリコールビス2-メルカプトイソブチレート、ジエチレングリコールビス2-メルカプトイソブチレート、1,4-ブタンジオールビス2-メルカプトイソブチレート、1,8-オクタンジオールビス2-メルカプトイソブチレート、トリメチロールプロパントリス2-メルカプトイソブチレート、ペンタエリスリトールテトラキス2-メルカプトイソブチレート、ジペンタエリスリトールヘキサキス2-メルカプトイソブチレート、エチレングリコールビス3-メルカプトイソブチレート、1,2-プロピレングリコールビス3-メルカプトイソブチレート、ジエチレングリコールビス3-メルカプトイソブチレート、1,4-ブタンジオールビス3-メルカプトイソブチレート、1,8-オクタンジオールビス3-メルカプトイソブチレート、トリメチロールプロパントリス3-メルカプトイソブチレート、ペンタエリスリトールテトラキス3-メルカプトイソブチレート、ジペンタエリスリトールヘキサキス3-メルカプトイソブチレート、エチレングリコールビスチオグリコレート、エチレングリコールビスチオグリコレート、トリメチロールプロパントリスチオグリコレート、及びペンタエリスリトールテトラキスチオグリコレート等のメルカプト基含有カルボン酸と多価アルコールとのエステル化合物、1,4-ジメチルメルカプトベンゼン、ジメルカプトベンゼン、トリメルカプトベンゼン、1,4-ジメルカプトメチルベンゼン、1,4-ビス2-メルカプトエチルベンゼン、1,2-ベンゼンジメタンチオール、1,3-ベンゼンジメタンチオール、1,4-ベンゼンジメタンチオール、及び2,4,6-トリメチル-1,3-ベンゼンジメタンチオール等の芳香族ポリチオール化合物、2、4、6-トリメルカプト-s-トリアジン、2,4,6-トリメルカプト-1,3,5-トリアジン、2-N,N-ジブチルアミノ-4,6-ジメルカプト-s-トリアジン、及び1,3,5-トリス3-メルカプトブチルオキシエチル-1,3,5-トリアジン-2,4,6-1H,3H,5H-トリオン等の複素環式ポリチオール化合物、並びに、トリメルカプトプロピオン酸トリス2-ヒドロキシエチルイソシアヌレート及びトリス-[3-メルカプトプロピオニルオキシ-エチル]-イソシアヌレートが挙げられる。これらの中でも、インクの硬化性に一層優れるため、多官能チオール化合物が好ましい。具体的にいえば、多官能チオール化合物は、単官能チオール化合物に比べて硬化速度が大きいという特長を有するため、好ましい。また、チオール基含有化合物は、1級チオール及び2級チオールのいずれであってもよい。中でも、臭気がより低減されるため、2級チオールが好ましい。また、多官能第1級チオールの市販品としては、例えば、EGMP-4テトラエチレングリコールビス3-メルカプトプロピオネート、TMMPトリメチロールプロパントリス3-メルカプトプロピオネート、TEMPICトリス-[3-メルカプトプロピオニルオキシ-エチル]-イソシアヌレート、PEMPペンタエリスリトールテトラキス3-メルカプトプロピオネート、DPMPジペンタエリスリトールヘキサキス3-メルカプトプロピオネート以上、堺化学工業社SakaiChemicalIndustryCoLtd製商品名が挙げられる。多官能第2級チオールの市販品としては、例えば、カレンズMT登録商標BD-11,4-ビス3-メルカプトブチリルオキシブタン、NR-11,3,5-トリス3-メルカプトブチルオキシエチル-1,3,5-トリアジン-2,4,6-1H,3H,5H-トリオン、PE-1ペンタエリスリトールテトラキス3-メルカプトブチレート以上、昭和電工社ShowaDenkoKK製商品名が挙げられる。単官能第1級チオールの市販品としては、例えば、サンセラーM、サンセラーM-G以上、三新化学工業社SanshinChemicalIndCoLtd製商品名、2-メルカプトベンゾチアゾールが挙げられる。チオール基含有化合物は、1種単独で用いてもよく、2種以上を組み合わせて用いてもよい。チオール基含有化合物の含有量は、インク組成物の総質量100質量に対し、0.2~50質量が好ましく、0.5~30質量がより好ましく、1~20質量が特に好ましい。含有量が上記範囲内であると、インクの酸素阻害を抑制し、かつ、インクに優れた反応性を付与することができる。また保存安定性も良くすることができる。特に、チオール基含有化合物の含有量が1~20質量の場合、インクの反応性と保存安定性を共に優れたものとすることができる。上記以外の重合性化合物上記以外の重合性化合物以下、その他の重合性化合物という。としては、従来公知の、単官能、2官能、及び3官能以上の多官能といった種々のモノマー及びオリゴマーが使用可能である。上記モノマーとしては、例えば、メタアクリル酸、イタコン酸、クロトン酸、イソクロトン酸及びマレイン酸等の不飽和カルボン酸やそれらの塩又はエステル、ウレタン、アミド及びその無水物、アクリロニトリル、スチレン、種々の不飽和ポリエステル、不飽和ポリエーテル、不飽和ポリアミド、並びに不飽和ウレタンが挙げられる。また、上記オリゴマーとしては、例えば、直鎖アクリルオリゴマー等の上記のモノマーから形成されるオリゴマー、エポキシメタアクリレート、オキセタンメタアクリレート、脂肪族ウレタンメタアクリレート、芳香族ウレタンメタアクリレート及びポリエステルメタアクリレートが挙げられる。また、他の単官能モノマーや多官能モノマーとして、N-ビニル化合物を含んでいてもよい。N-ビニル化合物としては、N-ビニルフォルムアミド、N-ビニルカルバゾール、N-ビニルアセトアミド、N-ビニルピロリドン、N-ビニルカプロラクタム、及びアクリロイルモルホリン、並びにそれらの誘導体などが挙げられる。その他の重合性化合物のうち、メタアクリル酸のエステル、即ちメタアクリレートが好ましい。上記メタアクリレートのうち、単官能メタアクリレートとしては、例えば、イソアミルメタアクリレート、ステアリルメタアクリレート、ラウリルメタアクリレート、オクチルメタアクリレート、デシルメタアクリレート、イソミリスチルメタアクリレート、イソステアリルメタアクリレート、2-エチルヘキシル-ジグリコールメタアクリレート、2-ヒドロキシブチルメタアクリレート、ブトキシエチルメタアクリレート、エトキシジエチレングリコールメタアクリレート、メトキシジエチレングリコールメタアクリレート、メトキシポリエチレングリコールメタアクリレート、メトキシプロピレングリコールメタアクリレート、フェノキシエチルメタアクリレート、テトラヒドロフルフリルメタアクリレート、イソボルニルメタアクリレート、2-ヒドロキシエチルメタアクリレート、2-ヒドロキシプロピルメタアクリレート、2-ヒドロキシ-3-フェノキシプロピルメタアクリレート、ラクトン変性可とう性メタアクリレート、t-ブチルシクロヘキシルメタアクリレート、ジシクロペンタニルメタアクリレート、及びジシクロペンテニルオキシエチルメタアクリレートが挙げられる。上記メタアクリレートのうち、2官能メタアクリレートとしては、例えば、トリエチレングリコールジメタアクリレート、テトラエチレングリコールジメタアクリレート、ポリエチレングリコールジメタアクリレート、トリプロピレングリコールジメタアクリレート、ポリプロピレングリコールジメタアクリレート、1,4-ブタンジオールジメタアクリレート、1,6-ヘキサンジオールジメタアクリレート、1,9-ノナンジオールジメタアクリレート、ネオペンチルグリコールジメタアクリレート、ジメチロール-トリシクロデカンジメタアクリレート、ビスフェノールAのEOエチレンオキサイド付加物ジメタアクリレート、ビスフェノールAのPOプロピレンオキサイド付加物ジメタアクリレート、ヒドロキシピバリン酸ネオペンチルグリコールジメタアクリレート、及びポリテトラメチレングリコールジメタアクリレートが挙げられる。上記メタアクリレートのうち、3官能以上の多官能メタアクリレートとしては、例えば、トリメチロールプロパントリメタアクリレート、EO変性トリメチロールプロパントリメタアクリレート、ペンタエリスリトールトリメタアクリレート、ペンタエリスリトールテトラメタアクリレート、ジペンタエリスリトールヘキサメタアクリレート、ジトリメチロールプロパンテトラメタアクリレート、グリセリンプロポキシトリメタアクリレート、カウプロラクトン変性トリメチロールプロパントリメタアクリレート、ペンタエリスリトールエトキシテトラメタアクリレート、及びカプロラクタム変性ジペンタエリスリトールヘキサメタアクリレートが挙げられる。これらの中でも、その他の重合性化合物は単官能メタアクリレートを含むことが好ましい。この場合、インク組成物が低粘度となり、光重合開始剤その他の添加剤の溶解性に優れ、かつ、インクジェット記録時の吐出安定性が得られやすい。さらに塗膜の強靭性、耐熱性、及び耐薬品性が増すため、単官能メタアクリレートと2官能メタアクリレートとを併用することがより好ましい。さらに、上記単官能メタアクリレートは、芳香環骨格、飽和脂環骨格、及び不飽和脂環骨格からなる群より選択される1種以上の骨格を有することが好ましい。上記その他の重合性化合物が上記骨格を有する単官能メタアクリレートであることにより、インク組成物の粘度を低下させることができる。芳香環骨格を有する単官能メタアクリレートとして、例えば、フェノキシエチルメタアクリレート及び2-ヒドロキシ-3-フェノキシプロピルメタアクリレートが挙げられる。また、飽和脂環骨格を有する単官能メタアクリレートとして、例えば、イソボルニルメタアクリレート、t-ブチルシクロヘキシルメタアクリレート及びジシクロペンタニルメタアクリレートが挙げられる。また、不飽和脂環骨格を有する単官能メタアクリレートとして、例えば、ジシクロペンテニルオキシエチルメタアクリレートが挙げられる。これらの中でも、粘度及び臭気を低減させるため、フェノキシエチルメタアクリレート及びイソボルニルメタアクリレートのうち少なくとも一方が好ましく、フェノキシエチルメタアクリレートがより好ましく、フェノキシエチルアクリレートがさらに好ましい。上記その他の重合性化合物の含有量は、インク組成物の総質量100質量に対し、1~55質量が好ましく、5~50質量が特に好ましい。特に、インク組成物が上記のフェノキシエチルメタアクリレートを含む場合、フェノキシエチルメタアクリレートの含有量は、インク組成物の総質量100質量に対し、好ましくは1.5~55質量であり、より好ましくは3~55質量であり、特に好ましくは15~55質量であり、さらに好ましくは15~40質量であり、さらにより好ましくは15~35質量であり、特により好ましくは15~30質量である。含有量が上記範囲内であると、粘度及び臭気を低下させることができるとともに、光重合開始剤の溶解性及び反応性を優れたものとすることができる。上記その他の重合性化合物は、1種単独で用いてもよく、2種以上を併用してもよい。重合禁止剤本実施形態のインク組成物は、重合禁止剤として以下のヒンダードアミン化合物を含む。ヒンダードアミン化合物本実施形態において必須であるヒンダードアミン化合物がインク組成物に含まれることで、インクの保存安定性を良好なものとすることができる。このヒンダードアミン化合物としては、以下に限定されないが、例えば、2,2,6,6-テトラメチルピペリジン骨格を有する化合物が挙げられ、その中でも、2,2,6,6-テトラメチルピペリジン-1-オキシル骨格を有する化合物、2,2,6,6-テトラメチルピペリジン-1-H骨格を有する化合物、2,2,6,6-テトラメチルピペリジン-N-アルキル骨格を有する化合物、2,2,6,6-テトラメチルピペリジン-N-アシル骨格を有する化合物等が挙げられる。ヒンダードアミン化合物の市販品として、アデカスタブLA-7RD2,2,6,6-テトラメチル-4-ヒドロキシピペリジン-1-オキシルADEKA社製商品名、IRGASTABUV104,4’-[1,10-ジオキソ-1,10-デカンジイルビスオキシ]ビス[2,2,6,6-テトラメチル]-1-ピペリジニルオキシCAS.2516-92-9、TINUVIN1234-ヒドロキシ-2,2,6,6,-テトラメチルピペリジン-N-オキシル以上、BASF社製商品名、FA-711HM、FA-712HM2,2,6,6-テトラメチルピペリジニルメタクリレート、日立化成工業社HitachiChemicalCompanyLtd製商品名、TINUVIN111FDL、TINUVIN144、TINUVIN152、TINUVIN292、TINUVIN765、TINUVIN770DF、TINUVIN5100、SANOLLS-2626、CHIMASSORB119FL、CHIMASSORB2020FDL、CHIMASSORB944FDL、TINUVIN622LD以上、BASF社製商品名、LA-52、LA-57、LA-62、LA-63P、LA-68LD、LA-77Y、LA-77G、LA-81、LA-821,2,2,6,6-ペンタメチル-4-ピペリジルメタクリレート、LA-87以上、ADEKA社製商品名が挙げられる。上記の中でも、2,2,6,6-テトラメチルピペリジン-1-オキシル骨格を有する化合物、2,2,6,6-テトラメチルピペリジン-1-H骨格を有する化合物、及び、2,2,6,6-テトラメチルピペリジン-N-アルキル骨格を有する化合物のうち少なくともいずれかが好ましく、特に、2,2,6,6-テトラメチルピペリジン-1-オキシル骨格を有する化合物及び2,2,6,6-テトラメチルピペリジン-1-H骨格を有する化合物のうち少なくともいずれかが好ましい。この場合、特に、硬化性を維持しつつインクの保存安定性を良好なものとすることができる。上記の2,2,6,6-テトラメチルピペリジン-1-オキシル骨格を有する化合物の具体例として、以下に限定されないが、2,2,6,6-テトラメチル-4-ヒドロキシピペリジン-1-オキシル、4,4’-[1,10-ジオキソ-1,10-デカンジイルビスオキシ]ビス[2,2,6,6-テトラメチル]-1-ピペリジニルオキシ、4-ヒドロキシ-2,2,6,6,-テトラメチルピペリジン-N-オキシル、ビス1-オキシル-2,2,6,6-テトラメチルピペリジニ-4-イルセバケート、デカン二酸ビス2,2,6,6-テトラメチル-1-オクチルオキシ-4-ピペリジニルエステルが挙げられる。上記の市販品として、例えばアデカスタブLA-7RD、IRGASTABUV10が挙げられる。上記の2,2,6,6-テトラメチルピペリジン-1-H骨格を有する化合物の具体例として、以下に限定されないが、2,2,6,6-テトラメチルピペリジニルメタアクリレートが挙げられる。上記の市販品として、例えばFA-712HMが挙げられる。上記の2,2,6,6-テトラメチルピペリジン-N-アルキル骨格を有する化合物の具体例として、以下に限定されないが、1,2,2,6,6-ペンタメチル-4-ピペリジルメタクリレートが挙げられる。上記の市販品として、例えばアデカスタブLA-82が挙げられる。2,2,6,6-テトラメチルピペリジン-N-アルキル骨格を有する化合物のなかでも、2,2,6,6-テトラメチルピペリジン-N-メチル骨格を有する化合物が好ましく使用できる。ヒンダードアミン化合物は、1種単独で用いてもよく、2種以上を組み合わせて用いてもよい。ヒンダードアミン化合物の含有量は、インク組成物の総質量100質量に対し、好ましくは0.02~5質量である。特に、インク組成物が上記の2,2,6,6-テトラメチルピペリジン-1-オキシル骨格を有する化合物及び2,2,6,6-テトラメチルピペリジン-1-H骨格を有する化合物のうち少なくともいずれかを含む場合、当該化合物の含有量は、インク組成物の総質量100質量に対し、0.05~3質量が好ましく、0.05~1質量がより好ましい。含有量が上記範囲内であると、インクの保存安定性を優れたものとすることができる。その他の重合禁止剤インク組成物は、重合禁止剤としてヒンダードアミン化合物以外のものを含んでもよく、例えば、p-メトキシフェノール、ヒドロキノンモノメチルエーテルMEHQ、ヒドロキノン、クレゾール、t-ブチルカテコール、3,5-ジ-t-ブチル-4-ヒドロキシトルエン、2,2-メチレンビス4-メチル-6-t-ブチルフェノール、2,2-メチレンビス4-エチル-6-ブチルフェノール、4,4-チオビス3-メチル-6-t-ブチルフェノール等が挙げられる。光重合開始剤本実施形態のインク組成物に含まれる光重合開始剤は、紫外線の照射による光重合によって、被記録媒体の表面に存在するインクを硬化させて印字を形成するために用いられる。放射線の中でも紫外線UVを用いることにより、安全性に優れ、且つ光源ランプのコストを抑えることができる。光紫外線のエネルギーによって、ラジカルやカチオンなどの活性種を生成し、上記重合性化合物の重合を開始させるものであれば、制限はないが、光ラジカル重合開始剤や光カチオン重合開始剤を使用することができ、中でも光ラジカル重合開始剤を使用することが好ましい。上記の光ラジカル重合開始剤としては、例えば、芳香族ケトン類、アシルフォスフィンオキサイド化合物、芳香族オニウム塩化合物、有機過酸化物、チオ化合物チオキサントン化合物、チオフェニル基含有化合物など、ヘキサアリールビイミダゾール化合物、ケトオキシムエステル化合物、ボレート化合物、アジニウム化合物、メタロセン化合物、活性エステル化合物、炭素ハロゲン結合を有する化合物、及びアルキルアミン化合物が挙げられる。これらの中でも、特にインクの硬化性を良好にすることができるため、アシルフォスフィンオキサイド化合物及びチオキサントン化合物のうち少なくともいずれかが好ましく、アシルフォスフィンオキサイド化合物及びチオキサントン化合物がより好ましい。光ラジカル重合開始剤の具体例としては、アセトフェノン、アセトフェノンベンジルケタール、1-ヒドロキシシクロヘキシルフェニルケトン、2,2-ジメトキシ-2-フェニルアセトフェノン、キサントン、フルオレノン、ベンズアルデヒド、フルオレン、アントラキノン、トリフェニルアミン、カルバゾール、3-メチルアセトフェノン、4-クロロベンゾフェノン、4,4-ジメトキシベンゾフェノン、4,4-ジアミノベンゾフェノン、ミヒラーケトン、ベンゾインプロピルエーテル、ベンゾインエチルエーテル、ベンジルジメチルケタール、1-4-イソプロピルフェニル-2-ヒドロキシ-2-メチルプロパン-1-オン、2-ヒドロキシ-2-メチル-1-フェニルプロパン-1-オン、チオキサントン、ジエチルチオキサントン、2-イソプロピルチオキサントン、2-クロロチオキサントン、2-メチル-1-[4-メチルチオフェニル]-2-モルホリノ-プロパン-1-オン、ビス2,4,6-トリメチルベンゾイル-フェニルフォスフィンオキサイド、2,4,6-トリメチルベンゾイル-ジフェニル-フォスフィンオキサイド、2,4-ジエチルチオキサントン、及びビス-2,6-ジメトキシベンゾイル-2,4,4-トリメチルペンチルフォスフィンオキシドが挙げられる。光ラジカル重合開始剤の市販品としては、例えば、IRGACURE6512,2-ジメトキシ-1,2-ジフェニルエタン-1-オン、IRGACURE1841-ヒドロキシ-シクロヘキシル-フェニル-ケトン、DAROCUR11732-ヒドロキシ-2-メチル-1-フェニル-プロパン-1-オン、IRGACURE29591-[4-2-ヒドロキシエトキシ-フェニル]-2-ヒドロキシ-2-メチル-1-プロパン-1-オン、IRGACURE1272-ヒドロキシ-1-{4-[4-2-ヒドロキシ-2-メチル-プロピオニル-ベンジル]フェニル-2-メチル-プロパン-1-オン}、IRGACURE9072-メチル-1-4-メチルチオフェニル-2-モルフォリノプロパン-1-オン、IRGACURE3692-ベンジル-2-ジメチルアミノ-1-4-モルフォリノフェニル-ブタノン-1、IRGACURE3792-ジメチルアミノ-2-[4-メチルフェニルメチル]-1-[4-4-モルホリニルフェニル]-1-ブタノン、DAROCURTPO2,4,6-トリメチルベンゾイル-ジフェニル-フォスフィンオキサイド、IRGACURE819ビス2,4,6-トリメチルベンゾイル-フェニルフォスフィンオキサイド、IRGACURE784ビスη5-2,4-シクロペンタジエン-1-イル-ビス2,6-ジフルオロ-3-1H-ピロール-1-イル-フェニルチタニウム、IRGACUREOXE011.2-オクタンジオン,1-[4-フェニルチオ-,2-O-ベンゾイルオキシム]、IRGACUREOXE02エタノン,1-[9-エチル-6-2-メチルベンゾイル-9H-カルバゾール-3-イル]-,1-O-アセチルオキシム、IRGACURE754オキシフェニル酢酸、2-2-オキソ-2-フェニルアセトキシエトキシエチルエステルとオキシフェニル酢酸、2-2-ヒドロキシエトキシエチルエステルの混合物以上、BASF社製、KAYACUREDETX-S2,4-ジエチルチオキサントン日本化薬社NipponKayakuCoLtd製、LucirinTPO、LR8893、LR8970以上、BASF社製、及びユベクリルP36UCB社製などが挙げられる。上記光重合開始剤は、1種単独で用いてもよく、2種以上を組み合わせて用いてもよい。光重合開始剤は、紫外線硬化速度を十分に発揮させ、且つ、光重合開始剤の溶け残りや光重合開始剤に由来する着色を避けるため、インク組成物の総質量100質量に対し、5~20質量であることが好ましい。特に、上記のとおり、インク組成物に含まれる光重合開始剤がアシルフォスフィンオキサイド化合物及びチオキサントン化合物である場合、前記アシルフォスフィンオキサイド化合物が、インク組成物の総質量100質量に対し、好ましくは7.0質量以上含まれ、より好ましくは7.0~15.0質量含まれ、さらに好ましくは8.0~15.0質量含まれる。加えて、前記チオキサントン化合物が、インク組成物の総質量100質量に対し、好ましくは0.5質量以上含まれ、より好ましくは0.5~5.0質量含まれる。この場合、特にインクの硬化性を良好にすることができる。なお、前述の重合性化合物として光重合性の化合物を用いることで、光重合開始剤の添加を省略することが可能であるが、光重合開始剤を用いた方が、重合の開始を容易に調整することができ、好適である。色材本実施形態のインク組成物は、色材をさらに含むことが好ましい。色材は、顔料及び染料のうち少なくとも一方を用いることができる。顔料本実施形態において、色材として顔料を用いることにより、インク組成物の耐光性を向上させることができる。顔料は、無機顔料及び有機顔料のいずれも使用することができる。無機顔料としては、ファーネスブラック、ランプブラック、アセチレンブラック、チャネルブラック等のカーボンブラックC.I.ピグメントブラック7類、酸化鉄、酸化チタンを使用することができる。有機顔料としては、不溶性アゾ顔料、縮合アゾ顔料、アゾレーキ、キレートアゾ顔料等のアゾ顔料、フタロシアニン顔料、ペリレン及びペリノン顔料、アントラキノン顔料、キナクリドン顔料、ジオキサン顔料、チオインジゴ顔料、イソインドリノン顔料、キノフタロン顔料等の多環式顔料、染料キレート例えば、塩基性染料型キレート、酸性染料型キレート等、染色レーキ塩基性染料型レーキ、酸性染料型レーキ、ニトロ顔料、ニトロソ顔料、アニリンブラック、昼光蛍光顔料が挙げられる。更に詳しくは、ブラックインクとして使用されるカーボンブラックとして、No.2300、No.900、MCF88、No.33、No.40、No.45、No.52、MA7、MA8、MA100、No.2200B等以上、三菱化学社MitsubishiChemicalCorporation製、Raven5750、Raven5250、Raven5000、Raven3500、Raven1255、Raven700等以上、コロンビアカーボンCarbonColumbia社製、Rega1400R、Rega1330R、Rega1660R、MogulL、Monarch700、Monarch800、Monarch880、Monarch900、Monarch1000、Monarch1100、Monarch1300、Monarch1400等キャボット社CABOTJAPANK.K.製、ColorBlackFW1、ColorBlackFW2、ColorBlackFW2V、ColorBlackFW18、ColorBlackFW200、ColorB1ackS150、ColorBlackS160、ColorBlackS170、Printex35、PrintexU、PrintexV、Printex140U、SpecialBlack6、SpecialBlack5、SpecialBlack4A、SpecialBlack4以上、デグッサDegussa社製が挙げられる。ホワイトインクに使用される顔料としては、C.I.ピグメントホワイト6、18、21が挙げられる。イエローインクに使用される顔料としては、C.I.ピグメントイエロー1、2、3、4、5、6、7、10、11、12、13、14、16、17、24、34、35、37、53、55、65、73、74、75、81、83、93、94、95、97、98、99、108、109、110、113、114、117、120、124、128、129、133、138、139、147、151、153、154、167、172、180が挙げられる。マゼンタインクに使用される顔料としては、C.I.ピグメントレッド1、2、3、4、5、6、7、8、9、10、11、12、14、15、16、17、18、19、21、22、23、30、31、32、37、38、40、41、42、48Ca、48Mn、57Ca、57:1、88、112、114、122、123、144、146、149、150、166、168、170、171、175、176、177、178、179、184、185、187、202、209、219、224、245、又はC.I.ピグメントヴァイオレット19、23、32、33、36、38、43、50が挙げられる。シアンインクに使用される顔料としては、C.I.ピグメントブルー1、2、3、15、15:1、15:2、15:3、15:34、15:4、16、18、22、25、60、65、66、C.I.バットブルー4、60が挙げられる。また、マゼンタ、シアン、及びイエロー以外の顔料としては、例えば、C.I.ピグメントグリーン7,10、C.I.ピグメントブラウン3,5,25,26、C.I.ピグメントオレンジ1,2,5,7,13,14,15,16,24,34,36,38,40,43,63が挙げられる。上記顔料は1種単独で用いてもよく、2種以上を併用してもよい。上記の顔料を使用する場合、その平均粒子径は300nm以下が好ましく、50~200nmがより好ましい。平均粒子径が上記の範囲内にあると、インク組成物における吐出安定性や分散安定性などの信頼性に一層優れるとともに、優れた画質の画像を形成することができる。ここで、本明細書における平均粒子径は、動的光散乱法により測定される。染料本実施形態において、色材として染料を用いることができる。染料としては、特に限定されることなく、酸性染料、直接染料、反応性染料、及び塩基性染料が使用可能である。前記染料として、例えば、C.I.アシッドイエロー17,23,42,44,79,142、C.I.アシッドレッド52,80,82,249,254,289、C.I.アシッドブルー9,45,249、C.I.アシッドブラック1,2,24,94、C.I.フードブラック1,2、C.I.ダイレクトイエロー1,12,24,33,50,55,58,86,132,142,144,173、C.I.ダイレクトレッド1,4,9,80,81,225,227、C.I.ダイレクトブルー1,2,15,71,86,87,98,165,199,202、C.I.ダイレクドブラック19,38,51,71,154,168,171,195、C.I.リアクティブレッド14,32,55,79,249、C.I.リアクティブブラック3,4,35が挙げられる。上記染料は1種単独で用いてもよく、2種以上を併用してもよい。色材の含有量は、優れた隠蔽性及び色再現性が得られるため、インク組成物の総質量100質量に対して、1~20質量が好ましい。分散剤本実施形態のインク組成物が顔料を含む場合、顔料分散性をより良好なものとするため、分散剤をさらに含んでもよい。分散剤として、特に限定されないが、例えば、高分子分散剤などの顔料分散液を調製するのに慣用されている分散剤が挙げられる。その具体例として、ポリオキシアルキレンポリアルキレンポリアミン、ビニル系ポリマー及びコポリマー、アクリル系ポリマー及びコポリマー、ポリエステル、ポリアミド、ポリイミド、ポリウレタン、アミノ系ポリマー、含珪素ポリマー、含硫黄ポリマー、含フッ素ポリマー、及びエポキシ樹脂のうち一種以上を主成分とするものが挙げられる。高分子分散剤の市販品として、味の素ファインテクノ社製のアジスパーシリーズ、アベシア社AveciaCo.から入手可能なソルスパーズシリーズSolsperse36000等、BYKChemie社製のディスパービックシリーズ、楠本化成社製のディスパロンシリーズが挙げられる。スリップ剤本実施形態のインク組成物は、優れた耐擦性が得られるため、スリップ剤界面活性剤をさらに含んでもよい。スリップ剤としては、特に限定されないが、例えば、シリコーン系界面活性剤として、ポリエステル変性シリコーンやポリエーテル変性シリコーンを用いることができ、ポリエーテル変性ポリジメチルシロキサン又はポリエステル変性ポリジメチルシロキサンを用いることが特に好ましい。具体例としては、BYK-347、BYK-348、BYK-UV3500、3510、3530、3570ビックケミージャパン社BYKJapanKK製を挙げることができる。その他の添加剤本実施形態のインク組成物は、上記に挙げた添加剤以外の添加剤成分を含んでもよい。このような成分としては、特に制限されないが、例えば従来公知の、重合促進剤、浸透促進剤、及び湿潤剤保湿剤、並びにその他の添加剤があり得る。上記のその他の添加剤として、例えば従来公知の、定着剤、防黴剤、防腐剤、酸化防止剤、紫外線吸収剤、キレート剤、pH調整剤、及び増粘剤が挙げられる。[被記録媒体]本実施形態の紫外線硬化型インクジェット用インク組成物は、後述するインクジェット記録方法を利用して、被記録媒体上に吐出されること等により、記録物が得られる。この被記録媒体として、例えば、吸収性又は非吸収性の被記録媒体が挙げられる。本実施形態のインクジェット記録方法は、水溶性インク組成物の浸透が困難な非吸収性被記録媒体から、水溶性インク組成物の浸透が容易な吸収性被記録媒体まで、様々な吸収性能を持つ被記録媒体に幅広く適用できる。ただし、当該インク組成物を非吸収性の被記録媒体に適用した場合は、紫外線を照射し硬化させた後に乾燥工程を設けること等が必要となる場合がある。吸収性被記録媒体としては、特に限定されないが、例えば、水性インクの浸透性が高い電子写真用紙などの普通紙、インクジェット用紙シリカ粒子やアルミナ粒子から構成されたインク吸収層、あるいは、ポリビニルアルコールPVAやポリビニルピロリドンPVP等の親水性ポリマーから構成されたインク吸収層を備えたインクジェット専用紙から、水性インクの浸透性が比較的低い一般のオフセット印刷に用いられるアート紙、コート紙、キャスト紙等が挙げられる。非吸収性被記録媒体としては、特に限定されないが、例えば、ポリ塩化ビニル、ポリエチレン、ポリプロピレン、ポリエチレンテレフタレートPET等のプラスチック類のフィルムやプレート、鉄、銀、銅、アルミニウム等の金属類のプレート、又はそれら各種金属を蒸着により製造した金属プレートやプラスチック製のフィルム、ステンレスや真鋳等の合金のプレート等が挙げられる。[インクジェット記録方法]本実施形態の紫外線硬化型インクジェット用インク組成物は、インクジェット記録方法に用いることができる。当該インクジェット記録方法は、被記録媒体上に、上記インク組成物を吐出する吐出工程と、上記吐出工程により吐出されたインク組成物に紫外線を照射して、上記インク組成物を硬化する硬化工程と、を含む。このようにして、被記録媒体上で硬化したインク組成物により、塗膜硬化膜が形成される。吐出工程上記吐出工程においては、従来公知のインクジェット記録装置を用いることができる。インク組成物の吐出の際は、インク組成物の粘度を、好ましくは25mPas以下、より好ましくは5~20mPasとすることが好ましい。インク組成物の粘度が、インク組成物の温度を室温として、あるいは、インク組成物を加熱しない状態として上記のものであれば、インク組成物の温度を室温として、あるいはインク組成物を加熱せずに吐出させればよい。一方、インク組成物を所定の温度に加熱することによって粘度を好ましいものとして吐出させてもよい。このようにして、良好な吐出安定性が実現される。本実施形態の紫外線硬化型インク組成物は、通常のインクジェット用インクで使用される水性インク組成物より粘度が高いため、吐出時の温度変動による粘度変動が大きい。かかるインクの粘度変動は、液滴サイズの変化及び液滴吐出速度の変化に対して大きな影響を与え、ひいては画質劣化を引き起こし得る。したがって、吐出時のインクの温度はできるだけ一定に保つことが好ましい。硬化工程次に、上記硬化工程においては、被記録媒体上に吐出されたインク組成物が、紫外線光の照射によって硬化する。これは、インク組成物に含まれる光重合開始剤が紫外線の照射により分解して、ラジカル、酸、及び塩基などの開始種を発生し、光重合性化合物の重合反応が、その開始種の機能によって促進されるためである。あるいは、紫外線の照射によって、光重合性化合物の重合反応が開始するためである。このとき、インク組成物において光重合開始剤と共に増感色素が存在すると、系中の増感色素が活性放射線を吸収して励起状態となり、光重合開始剤と接触することによって光重合開始剤の分解を促進させ、より高感度の硬化反応を達成させることができる。紫外線源としては、水銀ランプやガス固体レーザー等が主に利用されており、紫外線硬化型インクジェット用インク組成物の硬化に使用される光源としては、水銀ランプ、メタルハライドランプが広く知られている。その一方で、現在環境保護の観点から水銀フリー化が強く望まれており、GaN系半導体紫外発光デバイスへの置き換えは産業的、環境的にも非常に有用である。さらに、紫外線発光ダイオードUV-LED及び紫外線レーザダイオードUV-LDは小型、高寿命、高効率、低コストであり、紫外線硬化型インクジェット用光源として期待されている。これらの中でも、UV-LEDが好ましい。ここで、発光ピーク波長が、好ましくは365~405nmの範囲、より好ましくは380~400nmの範囲のうち単一の波長にある紫外線を照射することにより、硬化可能であるようなインク組成物を用いることが好ましい。また、照射エネルギーは、300mJ/cm2以下が好ましく、100~250mJ/cm2がより好ましい。上記の場合、本実施形態のインク組成物の組成に起因して低エネルギー且つ高速での硬化が可能となる。照射エネルギーは、照射時間に照射強度を乗じて算出される。本実施形態におけるインク組成物の組成によって照射時間を短縮することができ、その場合、印刷速度が増大する。他方、本実施形態におけるインク組成物の組成によって照射強度を減少させることもでき、その場合、装置の小型化やコストの低下が実現する。その際の紫外線照射には、UV-LEDを用いることが好ましい。このようなインク組成物は、上記波長範囲の紫外線照射により分解する光重合開始剤、及び上記波長範囲の紫外線照射により重合を開始する重合性化合物を含むことにより得られる。なお、発光ピーク波長は、上記の波長範囲内に1つあってもよいし複数あってもよい。複数ある場合であっても上記発光ピーク波長を有する紫外線の全体の照射エネルギーを上記の照射エネルギーとする。また、低duty且つ1~3μmのドット高で硬化可能であるような、すなわちライトインクで形成される厚さ1~3μmの薄膜の状態で硬化可能であるような紫外線硬化型インクジェット用インク組成物を用いることが好ましい。ここで、ドット高は、被着弾面からドットの頂点までの高さを表す。より詳細に言えば、dutyが20以下であり、かつ、被記録媒体に着弾付着したインク滴の高さが1μm以上3μm以下である状態で硬化可能であるような紫外線硬化型インクジェット用インク組成物を用いることが好ましい。なお、上記のインク組成物は、前述した各種方法により得られる。このように、本実施形態によれば、硬化性及び保存安定性に優れた紫外線硬化型インクジェット用インク組成物を提供することができる。以下、本発明の実施形態を実施例によってさらに具体的に説明するが、本実施形態はこれらの実施例のみに限定されるものではない。[使用原料]下記の実施例及び比較例において使用した原料は、以下の通りである。顔料IRGALITEBLUEGLVOBASF社製商品名、シアン顔料、表1、表2、及び表3ではBLUEGLVOと略記した。分散剤Solsperse36000Noveon社製商品名、表1、表2、及び表3ではSol36000と略記した。モノマーAVEEAアクリル酸2-2-ビニロキシエトキシエチル、日本触媒社製商品名、表1、表2、及び表3ではVEEAと略記した。チオール基含有化合物カレンズMT登録商標PE1ペンタエリスリトールテトラキス3-メルカプトブチレート、4官能第2級チオール、CASNo31775890、昭和電工社製商品名、表1、表2、及び表3ではPE1と略記した。PEMPペンタエリスリトールテトラキス3-メルカプトプロピオネート、4官能第1級チオール、CASNo7575237、堺化学工業社製商品名、表1、表2、及び表3ではPEMPと略記した。サンセラーM2-メルカプトベンゾチアゾール、単官能第1級チオール、CASNo149304、三新化学工業社製、表1、表2、及び表3ではMBTと略記した。上記以外の重合性化合物フェノキシエチルアクリレートビスコート192大阪有機化学社OSAKAORGANICCHEMICALINDUSTRYLTD製商品名、表1、表2、及び表3ではPEAと略記した。光重合開始剤IRGACURE819BASF社製商品名、固形分100、表1、表2、及び表3では819と略記した。DAROCURETPOBASF社製商品名、固形分100、表1、表2、及び表3ではTPOと略記した。KAYACUREDETX-S日本化薬社製商品名、固形分100、表1、表2、及び表3ではDETX-Sと略記した。ヒンダードアミン化合物重合禁止剤FA-712HM日立化成工業社HitachiChemicalCompanyLtd製商品名、2,2,6,6-テトラメチルピペリジン-1-H骨格を有する化合物、表1、表2、及び表3ではFA-712HMと略記した。アデカスタブLA-7RDADEKA社製商品名、2,2,6,6-テトラメチルピペリジン-1-オキシル骨格を有する化合物、表1、表2、及び表3ではLA-7RDと略記した。アデカスタブLA-82ADEKA社製商品名、2,2,6,6-テトラメチルピペリジン-1-メチル骨格を有する化合物、表1、表2、及び表3ではLA-82と略記した。上記以外の重合禁止剤p-メトキシフェノール関東化学社KANTOCHEMICALCOINC製商品名、ヒドロキノンモノメチルエーテル、表1、表2、及び表3ではMEHQと略記した。スリップ剤シリコーン系表面調整剤BYK-UV3500BYK社製商品名、表1、表2、及び表3ではUV3500と略記した。[実施例1~20、比較例1~3]顔料分散液の作製インク組成物の作製に先立ち、顔料分散液を作製した。上記のシアン顔料を25質量、分散剤を10質量、重合性化合物としてのフェノキシエチルアクリレートを65質量の割合で、それぞれ混合し、1時間スターラーで撹拌した。撹拌後の混合液をビーズミルで分散し、顔料分散液を得た。なお、分散条件は、直径0.65mmのジルコニアビーズを70の充填率で充填し、周速を9m/sとし、分散時間を2~4時間とした。インク組成物の作製下記表1、表2、及び表3に記載の成分を、表1、表2、及び表3に記載の組成単位:質量となるように添加し表中、顔料は上記顔料分散液として添加、これを高速水冷式撹拌機により撹拌することにより、シアン色の紫外線硬化型インクジェット用インク組成物を調製した。[評価項目]各実施例及び比較例で調製した紫外線硬化型インクジェット用インク組成物について、以下の方法により硬化性、保存安定性、及び臭気を評価した。1.保存安定性インク組成物を60°Cで7日間放置して、初期粘度mPasと放置後の粘度mPasをレオメーターMCR-300、Physica社製商品名にて測定して、粘度変化率増粘率を下記の指標で評価した。評価基準のうち◎、○、及び△が実用上許容される基準である。評価結果を下記表4、表5、及び表6に示す。◎:60°C7日保存前後での粘度変化率Δη=15未満○:60°C7日保存前後での粘度変化率Δη=15以上25未満△:60°C7日保存前後での粘度変化率Δη=25以上×:60°C7日保存前後での粘度変化率が高すぎてゲル化した。2.硬化性インクジェットプリンターPX-G5000セイコーエプソン社SeikoEpsonCorporation製商品名を用いて、前記紫外線硬化型インク組成物をそれぞれのノズル列に充填した。常温、常圧下でPETフィルムルミラー125E20商品名、パナック社製上に、インクのドット径が中ドットで印刷物の膜厚が2μmとなるようなベタパターン画像記録解像度720×720dpiを印刷すると共に、キャリッジの横に搭載した紫外線照射装置内のUV-LEDから、照射強度が60mW/cm2であり、且つ波長が395nmである紫外線を200mJ/cm2照射してベタパターン画像を硬化させた。以上のようにして、PETフィルム上にベタパターン画像が印刷された記録物を作製した。ベタパターン画像とは、記録解像度で規定される最小記録単位領域である画素の全ての画素に対してドットを記録した画像である。照射エネルギー[mJ/cm2]は、光源から照射される被照射表面における照射強度[mW/cm2]を測定し、これと照射継続時間[s]との積から求めた。照射強度の測定は、紫外線強度計UM-10、受光部UM-400いずれもコニカミノルタセンシング社KONICAMINOLTASENSINGINC製を用いて行った。また、タックフリーといえるか否かは、下記の条件で判断した。すなわち、綿棒にインクが付着するか否か、又は被記録媒体上のインク硬化物に擦り傷が付くか否かで判断した。その際、使用した綿棒は、ジョンソンエンドジョンソンJohnsonJohnson社製のジョンソン綿棒であった。擦る回数は往復10回とし、擦る強さは100g荷重とした。また、硬化性評価時のインク塗膜硬化膜の膜厚は2μmとした。評価基準は下記のとおりである。評価基準のうち◎、○、及び△が実用上許容される基準である。評価結果を下記表4、表5、及び表6に示す。◎:タックフリー時の照射エネルギー150mJ/cm2未満○:タックフリー時の照射エネルギー150mJ/cm2以上200mJ/cm2未満△:タックフリー時の照射エネルギー200mJ/cm2以上300mJ/cm2未満×:タックフリー時の照射エネルギー300mJ/cm2以上3.臭気評価者20人にインク組成物の臭気を嗅いでもらい、臭いと判定した人数で臭気の有無を判定した。評価結果を下記表4、表5、及び表6に示す。◎:3人以下○:4人以上10人以下△:11人以上15人以下×:16人以上上記表4、表5、及び表6より、モノマーAと、チオール基含有化合物と、ヒンダードアミン化合物と、光重合開始剤と、を含むインク組成物実施例1~20は、モノマーA又はチオール基含有化合物を欠くインク組成物比較例1、2と比べて硬化性に優れ、ヒンダードアミン化合物を欠くインク組成物比較例3と比べて保存安定性に優れることが分かった。"